(57)【要約】  本発明は、イオン導電性高分子層を柔軟な電極で挟んだ構造を有し、変形によりイオン導電性高分子層内に不均一なイオン分布が生じて、電極間に電位差が生じることを特徴とする、変形センサーに関する。
2017111004.tif 000002
【特許請求の範囲】
【請求項１】
イオン導電性高分子層を柔軟な電極で挟んだ構造を有し、変形によりイオン導電性高分子層内に不均一なイオン分布が生じて、電極間に電位差が生じることを特徴とする、変形センサー。
【請求項２】
前記電極の電極材料が透明導電基材又は金属箔である、請求項１に記載の変形センサー。
【請求項３】
前記電極がプラスチック電極である、請求項１に記載の変形センサー。
【請求項４】
プラスチック電極が水蒸気非透過性である、請求項３に記載の変形センサー。
【請求項５】
前記プラスチック電極がプラスチック層と導電膜を含み、導電膜でイオン導電性高分子層を挟む構造を有し、前記導電膜が無機半導体、導電性高分子、金属メッシュ及びナノカーボン薄膜の積層体からなる群から選ばれる、請求項１〜４のいずれか１項に記載の変形センサー。
【請求項６】
前記導電膜がＩＴＯフィルムである、請求項５に記載の変形センサー。
【請求項７】
イオン導電性高分子がイオン交換樹脂を含む、請求項１〜６のいずれか１項に記載の変形センサー。
【請求項８】
イオン導電性高分子がポリマーコンプレックスゲルを含む、請求項１〜６のいずれか１項に記載の変形センサー。
【発明の詳細な説明】
【技術分野】
【０００１】
本発明は、変形を検出することができる可撓性の変形センサーに関する。
【背景技術】
【０００２】
イオン導電性高分子アクチュエータ、導電性ポリマーアクチュエータ、カーボンナノチューブアクチュエータ等のイオンポリマーベースのアクチュエータは低電圧駆動（数V以下）のソフトアクチュエータとして、研究がさかんとなっている（特許文献１〜３）。これらのアクチュエータは、少なくとも1層の絶縁層であるイオン導電層を介して、2層以上の電極層が接合した構成になっており、その電極間に電圧を加えることによって、基本となる3層構造が屈曲し、アクチュエータとして機能する。【０００３】
アクチュエータを磁場により変位させるために、特許文献４では、固体高分子イオン交換膜にめっきによりコバルト、ニッケルなどの強磁性体層を形成している。
【先行技術文献】
【特許文献】
【０００４】
【特許文献１】特開2010-160952号公報
【特許文献２】特開2010-97794号公報
【特許文献３】特開2009-33944号公報
【特許文献４】特開2008-99551号公報
【発明の概要】
【発明が解決しようとする課題】
【０００５】
本発明は、軽量で安価な変形センサーを提供することを目的とする。
【課題を解決するための手段】
【０００６】
本発明は、以下の変形センサーを提供するものである。
項１．  イオン導電性高分子層を柔軟な電極で挟んだ構造を有し、変形によりイオン導電性高分子層内に不均一なイオン分布が生じて、電極間に電位差が生じることを特徴とする、変形センサー。
項２．  前記電極の電極材料が透明導電基材又は金属箔である、項１に記載の変形センサー。
項３．  前記電極がプラスチック電極である、項１に記載の変形センサー。
項４．  プラスチック電極が水蒸気非透過性である、項３に記載の変形センサー。
項５．  前記プラスチック電極がプラスチック層と導電膜を含み、導電膜でイオン導電性高分子層を挟む構造を有し、前記導電膜が無機半導体、導電性高分子、金属メッシュ及びナノカーボン薄膜の積層体からなる群から選ばれる、項１〜４のいずれか１項に記載の変形センサー。
項６．  前記導電膜がＩＴＯフィルムである、項５に記載の変形センサー。
項７．  イオン導電性高分子がイオン交換樹脂を含む、項１〜６のいずれか１項に記載の変形センサー。
項８．  イオン導電性高分子がポリマーコンプレックスゲルを含む、項１〜６のいずれか１項に記載の変形センサー。
【発明の効果】
【０００７】
本発明によれば、柔らかく軽量、安価で使い捨て可能な変形センサーが得られる。【０００８】
本発明の変形センサーは、変形によりイオン導電性高分子層のイオンが偏在し、それにより発生した電極膜間の電位差を検出する。本発明の１つの好ましい実施形態では、従来のメッキ電極などと異なり、イオン導電性高分子層をプラスチック電極で挟む構造とすることにより、柔軟性、軽量性を保持しつつ、イオン導電性高分子内のイオン、水などの溶媒を封じ込めることができるとともに、外気の湿気などの影響を遮断することが可能となる。本発明の変形センサーは、スマートホンやウエアラブルエレクトロニクスなどのタッチセンサ、あるいは窓ガラスなどに埋め込んだり、貼り付けることによるセキュリティー用途、さらにベッドやシーツなどに編み込むことによる褥瘡防止用の圧力分布センシング用途など、広範な用途が可能となる。
【図面の簡単な説明】
【０００９】
【図１Ａ】センサー評価システムブロック図 Controller APD-050FCA (旭製作所製)  加振器コントローラ：加振器を制御する Wavemaker SL-0505 (旭製作所製)  加振器  ：センサーフィルムに変形振動を与える IPMC sensor : 本発明のイオン導電性高分子センサーフィルム Cont. T/H  Chamber  SH-222 (エスペック社製)  温湿度コントロール用チャンバー（実施例では用いずに、実験室内の室温、湿度で測定(約25℃、湿度６０％程度)） Displacement Sensor IL-030 (キーエンス社製)  変位振動を与えているセンサーフィルムの変位を測定 I/V circuit : 自家製電流測定回路（実施例では用いていない） Voltage Amplifier: 自家製電圧増幅回路 Terminal Board, DAQ Board, Lab View 測定システム（National Instrument）
【図１Ｂ】センサーフィルムホルダー（センサーフィルムを固定して加振器により変位振動を加える冶具）に本発明の変形センサーを取り付けたときの模式図。
【図２】センサーフィルムの図（Ａ）ホルダーによりセンサーフィルムを固定している模式図 （Ｂ）（ａ）センサーフィルム（１）をホルダー（２）でしっかりと固定して変位を加えている模式図、（ｂ）センサーフィルムをホルダーで緩く固定して変位を加えるときの模式図
【図３】実施例１のセンサー信号を示す
【図４】実施例２で製造した変形センサーの構造を示す。
【図５】実施例２で得られた変形センサーのセンサー信号を示す。
【図６】実施例３で得られた変形センサーのセンサー信号を示す。
【図７】実施例４で得られた変形センサーのセンサー信号を示す。
【図８】カチオン性モノマーとアニオン性モノマーの共重合体（ＭＰＮＳ）の合成スキームの一例を示す。APSは熱重合触媒である過硫酸アンモニウム（ペルオキソ二硫酸アンモニウムを示す。）
【図９】本発明の変形センサーの模式図を示す。
【図１０】変形センサー内の配線の模式図を示す。
【図１１】変形センサーの作製方法を示す。
【図１２】本発明の変形センサーの変形量の計測方法を示す。
【図１３】本発明の変形センサーの変形量の計測結果を示す。
【図１４】ガラス破壊検知方法を示す。
【図１５】ガラス破壊検知結果を示す。
【発明を実施するための形態】
【００１０】
本明細書において、イオン導電性高分子としては、例えば、フッ素樹脂骨格又はポリエチレン、ポリプロピレン、ポリスチレンなどの炭化水素系樹脂骨格を有するイオン交換樹脂、ポリマーコンプレックスゲル、カチオン性モノマーとアニオン性モノマーの共重合体が挙げられる。イオン交換樹脂としては、陰イオン交換性樹脂、陽イオン交換樹脂、両性イオン交換樹脂のいずれでもよいが、陽イオン交換樹脂が好ましい。
【００１１】
陽イオン交換樹脂としては、フッ素樹脂骨格又は炭化水素系樹脂骨格にスルホン酸基、カルボキシル基等の酸性官能基が導入された構造のイオン導電性高分子が好ましく例示され、好ましくはフッ素樹脂にスルホン酸基、カルボキシル基等の酸性官能基が導入された陽イオン交換樹脂が挙げられる。具体的な陽イオン交換樹脂としては、ナフィオン（Ｎａｆｉｏｎ：登録商標、デュポン株式会社製）膜等のパーフルオロスルホン酸樹脂が挙げられる。スルホン酸基、カルボキシル基に結合するカチオンとしては、Ｈ＋、Ｎａ＋、Ｋ＋、Ｌｉ＋などのアルカリ金属イオン、ＮＨ４＋などが挙げられる。
【００１２】
陰イオン交換樹脂としては、フッ素樹脂骨格又は炭化水素系樹脂骨格に４級アンモニウム基(例えば、テトラメチルアンモニウム、テトラエチルアンモニウム)等の塩基性官能基が導入された構造のイオン導電性高分子が好ましく例示され、好ましくはフッ素樹脂に４級アンモニウム基等の塩基性官能基が導入された陰イオン交換樹脂が挙げられる。４級アンモニウム基に結合するアニオンとしては、ＯＨ−、塩素イオンなどのハロゲンイオン、硝酸イオンなどが挙げられる。
【００１３】
両性イオン交換樹脂は、フッ素樹脂骨格又は炭化水素系樹脂骨格にスルホン酸基、カルボキシル基等の酸性官能基と４級アンモニウム基等の塩基性官能基が導入された構造のイオン導電性高分子が好ましく例示され、好ましくはフッ素樹脂にスルホン酸基、カルボキシル基等の酸性官能基と４級アンモニウム基等の塩基性官能基が導入された両性イオン交換樹脂が挙げられる。陰イオン交換樹脂と陽イオン交換樹脂を併用してもよい。
【００１４】
ポリマーコンプレックスゲルは、ポリカチオン性ポリマーとポリアニオン性ポリマーが静電的に結合して複合体ゲルになったもの、及び、カチオン性モノマーとアニオン性モノマーの共重合体が互いに結合して複合体ゲルになったものである。ポリカチオン性ポリマーとポリアニオン性ポリマーは、電荷が中和されるように１：１の当量比で混合されてもよく、一方が過剰に含まれていてもよい。ポリカチオン性ポリマーのカチオン基としては１級、２級又は３級のアミンにプロトンが付加したアンモニウム或いは４級アンモニウムが挙げられ、ポリアニオン性ポリマーのアニオン基としては、ＳＯ３−、ＣＯＯ−などが挙げられる。ポリカチオン性ポリマーとしてはポリリジン、ポリアルギニン、ポリヒスチジン、リジンとアルギニンとの共重合体等の塩基性アミノ酸の単独重合体及び共重合体、コラーゲン、アイオネン、キトサン、アミノ化セルロース等の塩基性多糖類、ポリビニルアミン、ポリアリルアミン、ポリジビニルピリジン等の塩基性ビニルポリマー、並びにそれらの塩類（塩酸塩、硝酸塩、硫酸塩等）、ポリイミド、ポリエチレンイミン、ポリアリルアミン、ポリジアリルジメチルアンモニウム塩などが挙げられ、ポリアニオン性ポリマーとしてはポリマー鎖上にアニオン性の置換基を有する有機高分子であれば特に限定されないが、例えば、ポリアクリル酸、ポリメタクリル酸、ポリマレイン酸及びポリアスパラギン酸などのポリカルボン酸のアニオン；ポリスチレンスルホン酸及びポリビニルスルホン酸などのポリスルホン酸のアニオンが挙げられる。これらのポリカルボン酸及びポリスルホン酸は、ビニルカルボン酸及びビニルスルホン酸と他の重合性単量体（アクリル酸エステル及びスチレンなど）とのコポリマーであってもよい。カチオン性モノマーとアニオン性モノマーの共重合体において、カチオン性モノマーとしては、（アクリロイルアミノ）アルキル−Ｎ，Ｎ，Ｎ−トリアルキルアンモニウムハライド、（メタクリロイルアミノ）アルキル−Ｎ，Ｎ，Ｎ−トリアルキルアンモニウムハライド、ビニル−Ｎ，Ｎ，Ｎ−トリアルキルアンモニウムハライド、アリル−Ｎ，Ｎ，Ｎ−トリアルキルアンモニウムハライド、四級化ビニルイミダゾールなどが挙げられ、アニオン性モノマーとしては、アクリル酸、メタクリル酸、マレイン酸、ビニルスルホン酸、スチレンスルホン酸、アクリルアミドプロピルメタンスルホン酸などが挙げられる。カチオン性モノマーとアニオン性モノマーのモル比は、好ましくは２：８〜８：２、より好ましくは３：７〜７：３、さらに好ましくは４：６〜６：４、最も好ましくは５：５である。好ましいカチオン性モノマーとアニオン性モノマーの共重合体としては、ポリ（３−（メタクリロイルアミノ）プロピルトリメチルアンモニウムクロライド‐ｐ−スチレンスルホン酸ナトリウム）共重合体（ＭＰＮＳ）、ポリ（ジメチルアミノエチルアクリレートベンジルクロライド‐ｐ−スチレンスルホン酸ナトリウム共重合体（ＤＭＮＳ）が挙げられる。ＭＰＮＳの合成スキームを図８に示す。また、本発明の変形センサーを模式的に図９に示す。
【００１５】
イオン導電性高分子層の厚さは、25〜500μｍ程度である。
【００１６】
本発明の変形センサーは、イオン導電性高分子層を挟むために２以上の柔軟な可撓性の電極を使用することができ、好ましくは１対の柔軟な電極を使用することができる。電極としては、例えば金属平板、金属薄膜(例えば、SUS箔、アルミ箔などの金属箔)、透明電極（例えばITOフィルム）、ナノカーボン薄膜(例えばカーボンナノチューブ薄膜)、プラスチック電極が挙げられる。電極材料は、透明導電基材(例えばフィルム)が好ましいが、透明性が要求されない用途には金属平板、金属薄膜、ナノカーボン薄膜を使用することができる。透明導電基材を用いた電極は、プラスチック電極、透明電極を含む。電極として金属平板、金属薄膜、金属箔などを使用する場合、保護フィルムをラミネートしてもよい。
【００１７】
本発明の変形センサーは、空気中、水中、真空中、有機溶媒中で動作することができ、使用環境に応じて、適宜封止を施してもよい。封止材料の例としては、特に制限はなく、各種樹脂などを挙げることができる。
【００１８】
電極は、エッチング等の手法で配線が書き込まれた可撓性のプリンテッド基板であってもよい。一枚の基板に複数のセンサーを設けるときにプリンテッド基板は有効である。また電極同士の接触による短絡防止のために、電極の一部に非導電性部分を設けてもよい。
【００１９】
複数のセンシング部分を有する本発明の変形センサーを、図１０に示す。このような多数のセンシング部分を有する変形センサーは、（工程１）透明板に透明電極のパターンをプリントする、透明電極でコーティングした透明板の表面を削る、あるいは酸塩基で処理することによってパターンを形成する、（工程２）パターン電極を有する透明電極を２枚又はそれ以上用意し、イオン導電性高分子を挟む（図１１）、（工程３）透明電極に配線し、変形センサーとして活用する、の３工程により得ることができる。センシング部分は透明であることが好ましい。
【００２０】
プラスチック電極としては、プラスチック層と導電膜を積層したものが挙げられる。
【００２１】
プラスチックとしては、ポリメチルメタクリレート（ＰＭＭＡ）、ポリメチルアクリレート（ＰＭＡ）などのアクリル系樹脂、ポリエチレン（ＰＥ）、ポリプロピレン（ＰＰ）、ポリエチレンテレフタレート（ＰＥＴ）、ポリエチレン−２，６−ナフタレート、ポリプロピレンテレフタレート、ナイロン６、ナイロン４、ナイロン６６、ナイロン１２、ポリイミド、ポリアミドイミド、ポリエーテルスルフォン、ポリエーテルエーテルケトン、ポリカーボネート、ポリエチレンナフタレート（ＰＥＮ）、ポリエチレンブチレート、ポリアリレート、トリアセチルセルロース、セルロースプロピオネート、ポリ塩化ビニル、ポリ塩化ビニリデン、ポリビニルアルコール、ポリエーテルイミド、ポリフェニレンスルフィド、ポリフェニレンオキサイド、ポリスチレン、シンジオタクチックポリスチレン、ノルボルネン系ポリマー、シクロオレフィンポリマー（ＣＯＰ）、シクロオレフィンコポリマー（ＣＯＣ）などの透明なプラスチックが好ましく例示される。これらのプラスチックのフィルム、シートなどをプラスチック層として使用することができる。
【００２２】
前記導電膜としては、無機半導体膜、導電性高分子膜、金属メッシュ、ナノカーボン薄膜の積層体が挙げられる。導電膜は、透明なものが好ましい。また、導電膜が無機半導体膜である場合には、イオン導電性高分子層に含まれる水、カーボネート（エチレンカーボネート、プロピレンカーボネート等）などの有機溶媒の蒸発が抑えられ（水蒸気非透過性あるいは有機溶媒非透過性）、空気中の水蒸気の影響も抑制できる。
【００２３】
無機半導体としては、チタン、スズ、亜鉛、タングステン、ジルコニウム、ガリウム、インジウム、イットリウム、ニオブ、タンタル、バナジウムなどの酸化物の１種又は２種以上（複合酸化物を含む）が挙げられ、好ましくは酸化スズ、酸化インジウム、酸化亜鉛等の金属酸化物半導体や、銀薄膜や金薄膜を、高屈折誘電体で積層した積層導電膜、スズドープ酸化インジウム（ＩＴＯ）、フッ素ドープ酸化スズ（ＦＴＯ）などが挙げられる。
【００２４】
導電性高分子としては、ポリチオフェン系、ポリアセチレン系、ポリパラフェニレン系、ポリアニリン系、ポリパラフェニレンビニレン系、ポリピロール系などが挙げられ、透明性のある好ましい導電性高分子としてポリスチレンスルホン酸（PPS）、ポリビニルスルホン酸（PVS）、あるいは、p−トルエンスルホン酸（TsO）をドープしたポリ（3，4−エチレンジオキシチオフェン）（PEDOT）、いわゆるＰＥＤＯＴ／ＰＳＳやＰＥＤＯＴ／ＰＶＳ、ＰＥＤＯＴ／ＴｓＯなどを使用することができる。
【００２５】
金属メッシュの金属としては、白金、金、銀、ニッケルなどが挙げられ、経済性の点から銀、ニッケルが好ましく、導電性が優れている点で銀が最も好ましい。
【００２６】
ナノカーボン薄膜としては、カーボンナノチューブ、カーボンナノホーン、カーボンナノファイバー、グラファイトナノ結晶などの薄膜が挙げられ、これらの薄膜を２以上積層したものが挙げられる。
【００２７】
導電膜は透明であるのが好ましい。好ましい透明導電膜は、表面抵抗が100Ω／□以下で水蒸気バリア性能を有するものが望ましく、好ましい材料としては、銀薄膜をＩＴＯ膜等でサンドイッチした3層構成（ITO/Ag/ITO）、5層構成（（ITO/Ag/ITO/Ag/ITO））が用いられる。高い可視光線透過率と低い表面抵抗を得る為には、多層構成が望ましい。製品としては、三井化学が販売していた透明導電フィルム  Altair-M-5,、10、20等や、プラズマディスプレー用EMIシールドフィルターに用いられていたTCOフィルム等を使う事が出来る。
【００２８】
透明バリア膜と銀や銅などの金属をメッシュ状にした導電膜との積層構造でも良い。透明バリア膜としては、シリカ膜、SiON膜等を用いることが出来る。
【００２９】
プラスチック電極などの電極には、各々リード線が取り付けられてセンサ信号を取り出すように構成される。
【００３０】
プラスチック層の厚さは、12〜200μｍ程度であり、導電膜の厚さは、0.03〜3μｍ程度である。
【００３１】
イオン導電性高分子層において、イオン分布の不均一を生じさせる変形としては、屈曲、ねじれ、破壊、押圧、凹み、折れなどが挙げられる。
【００３２】
イオン導電性高分子層と電極は、圧着、ホットプレスなどにより接合してもよく、接着剤で接着してもよい。また、両面テープで貼着してもよく、ボルトナットで固定してもよい。
【実施例】
【００３３】
以下、本発明を実施例を用いてより詳細に説明する。
＊測定法
センサー特性の測定は、図１（Ａ）に示した測定システムを用いて行った。センサーフィルム(変形センサー)をチャンバー内の電極に固定、加振器につながった図１（Ｂ）に示すホルダーを用いて、図２（Ｂ）(a)、(b)に示す様に固定し、加振器を用いて振動を加え、発生する電圧信号を測定した。なお、実施例では、Cont. T/H  Chamber  SH-222 (エスペック社製)を用いずに、実験室内の室温、湿度で測定した(約２５℃、湿度６０％程度）。また、I/V circuit（自家製電流測定回路）は、実施例では用いていない。【００３４】
実施例１  ナフィオンへ金無電解メッキを行った接合体のセンサー電圧特性
下記に示すデュポン社のナフィオン117膜（荷電密度0.91 mequiv./g, 乾燥厚み175μm）（N117）【００３５】
【化１】
2017111004.tif 000003
【００３６】
を用い、金電極の作製を無電解メッキにより行った。無電解メッキは、特許2961125号に記載の方法に従い行った。塩化金フェナントロリン錯体（[Au(phen)Cl2]+）水溶液中にN117フィルムを浸し、錯体イオンを吸着後、亜硫酸ナトリウム水溶液中で還元することで、金電極を接合した。このプロセスを5回繰り返してメッキ後、0.1 M NaOH中に一昼夜以上浸し、カウンターイオンをNaに変換後、純水中で保管したものを用いた。無電解金メッキした薄膜の周縁部を切断し、本発明の変形センサーとした。【００３７】
N117に金メッキした本発明の変形センサーに±2mmで0.1Hzから２Hzの周波数の変位を加えた時のセンサー信号を図３に示す。１ｍVp-p程度の電圧信号が観測された。【００３８】
実施例２  ナフィオン/ITOフィルム接合体のセンサー電圧特性
PETフィルム（プラスチックフィルム）とITOフィルム（導電膜）を積層した２つのプラスチック電極（表面抵抗10 Ω／□、ITO/Ag/ITO、又はITO/Ag/ITO/Ag/ITO、三井化学株式会社製）と１つのナフィオンN117膜を、両面テープを用いてN117膜の両面に貼り付けた（図４）。N117 膜は、実施例１と同様、カウンターイオンがナトリウムにした状態で、純水中に浸して保存したものを用い、純水中からN117 膜(5mm×30mm)を取り出して、表面の水を拭き取った後、45mm×15mmの大きさの両面テープに5mm×30mmの穴をあけて、前記N117膜を入れ、両面テープの両側にプラスチック電極のITOフィルムを接着する。その際、プラスチック電極のITOフィルム（導電膜）側をN117膜側に向け、導電膜とN117 膜が十分接着するようにした。また、ITOフィルムからのリード線の取出しは、図４に示す様にアルミ箔を用いた。【００３９】
実施例１と同様、±2mmの変位で、周波数が0.1Hzから10Hzまでの振動を加えた際のセンサ信号を図５に示す。原因は現在のところ不明だが、センサー信号が実施例１よりも大きい、最大８０ｍVp-p程度の信号を得られた。【００４０】
実施例３  プラスチック電極／ナフィオン薄膜／プラスチック電極接合体のセンサー電圧特性
ITOフィルムとPETフィルムから構成されるプラスチック電極のITOフィルム（15 mm x 44 mm）（表面抵抗30Ω／□）にナフィオンディスパージョン溶液（和光純薬DE1020,ナフィオン10wt%, 水90wt%）を塗布し、同じサイズのプラスチック電極（PETフィルム／ITOフィルム）のITOフィルム側をナフィオンディスパージョン層に向けて重ね、70 ℃、200 Nで3.5 時間ホットプレスを行うことで、（PETフィルム／ITOフィルム)−（ナフィオン薄膜）−（ITOフィルム／PETフィルム）接合体を作製し、その後、純水に1昼夜以上浸した後、実施例１と同様の条件でセンサー特性の測定を行った。この場合、カウンターイオンは水素イオンである。測定の結果を図６に示す。2 mVp-p〜3 mVp-pの信号を得た。【００４１】
実施例４  プラスチック電極／ポリマーコンプレックスゲルフィルム／プラスチック電極接合体のセンサー電圧特性
ポリマーコンプレックスゲル（カチオン性モノマー：３（メタクリロイルアミノ）プロピルトリメチルアンモニウムクロリド、アニオン性モノマー：パラスチレンスルホン酸ナトリウムとの共重合体からなるゲル（ＭＰＮＳ）、三井化学株式会社製）フィルムの両面に実施例３で用いた２つのプラスチック電極（PETフィルム／ITOフィルム）を、そのITOフィルムがポリマーコンプレックスゲルフィルムを挟むように重ね合わせ、プレスで圧着（常温、500 N、30分）し、（PETフィルム／ITOフィルム)−（ポリマーコンプレックスゲルフィルム）−（ITOフィルム／PETフィルム）接合体を作製し、実施例２と同様の条件でセンサー特性の測定を行った。この場合、カウンターイオンはナトリウムイオン、および、塩素イオンであった。測定の結果を図７に示す。0.2mVp-p〜0.4mVp.pの信号を得た。【００４２】
実施例５
0.2mm厚10mm×40mmのステンレス板２枚とイオン導電性ゲル（MPNS-Na、MPNS-Li、DMNS-Na、又は、DMNS-Li）を用いた。２枚のステンレス板でゲルを挟みこむように配置し、それらをプレス機によって圧着して、変形センサーを得た。プレス圧は500Nで３時間であった。圧着後、保護フィルムでラミネートした。【００４３】
変形センサーにおける２枚のステンレス板にそれぞれ配線を行った。配線は増幅器に接続され、増幅されたセンサー信号をLabview環境上で計測した（図１２）。なお計測において、電圧計測の場合は10^4以上、電流計測の場合は10^6以上の増幅率が望ましい。【００４４】
センサーの一端に加振機に接続した。加振機の変位は、センサーの曲率に変換され、その曲率に応じた信号が出力される。0.1〜10Hzの周波数、振幅が２mmの振動を、センサクランプ部から28mmの位置に加えた。使用したゲルは、以下の４種類であった。
高TgゲルNaイオン（MPNS-Na）
高TgゲルLi置換  (MPNS-Li)
低TgゲルNaイオン (DMNS-Na)
低TgゲルLi置換  (DMNS-Li)
各ゲル（イオン導電性高分子層）の計測結果を図１３及び表１に示す。【００４５】
【表１】
2017111004.tif 000004
【００４６】
実施例６
図１４に示すように実施例５で得られた変形センサーとガラスをセットして、ハンマーでガラスが割れない程度の衝撃を３回、さらにガラスが割れる程度の衝撃を１回加えた。その結果、ガラス破壊時と非破壊時に明らかに異なる信号を取得できた（図１５）。
【符号の説明】
【００４７】
１  変形センサー
２  ホルダ
３  プラスチック層（ＰＥＴフィルム）
４  導電膜（ITOフィルム）
５  プラスチック電極
６  イオン導電性高分子(N117)
７  両面テープ
８  アルミホイル
【図１Ａ】
2017111004.tif 000005
【図１Ｂ】
2017111004.tif 000006
【図２】
2017111004.tif 000007
【図３】
2017111004.tif 000008
【図４】
2017111004.tif 000009
【図５】
2017111004.tif 000010
【図６】
2017111004.tif 000011
【図７】
2017111004.tif 000012
【図８】
2017111004.tif 000013
【図９】
2017111004.tif 000014
【図１０】
2017111004.tif 000015
【図１１】
2017111004.tif 000016
【図１２】
2017111004.tif 000017
【図１３】
2017111004.tif 000018
【図１４】
2017111004.tif 000019
【図１５】
2017111004.tif 000020
【国際調査報告】
2017111004.tif 000021
2017111004.tif 000022
2017111004.tif 000023
2017111004.tif 000024